(57)【要約】【課題】補修領域の床が動的載荷を受けたり、表層部が汚れていても、付着強さと耐久性の良好なコンクリート床の補修方法の提供。【解決手段】躯体コンクリートに下地処理（Ａ）を施し、次いでセメント、最大粒径が０．１５ｍｍより大きい骨材、保水剤及びポリマーを含有する下地調整モルタル（ａ）を施工する工程（Ｂ）、下地調整モルタル（ａ）の表面に再度下地処理（Ｃ）を施し、セメント、最大粒径０．１５ｍｍ以下の骨材、保水剤及びポリマーを含有する仕上げモルタル（ｂ）を施工する工程（Ｄ）からなるコンクリート床の補修方法。【選択図】なし【特許請求の範囲】
【請求項１】
躯体コンクリートに下地処理（Ａ）を施し、次いでセメント、最大粒径が０．１５ｍｍより大きい骨材、保水剤及びポリマーを含有する下地調整モルタル（ａ）を施工する工程（Ｂ）、下地調整モルタル（ａ）の表面に再度下地処理（Ｃ）を施し、セメント、最大粒径０．１５ｍｍ以下の骨材、保水剤及びポリマーを含有する仕上げモルタル（ｂ）を施工する工程（Ｄ）からなるコンクリート床の補修方法。
【請求項２】
補修領域の躯体コンクリートに施す下地処理（Ａ）が、散水、水性ポリマーディスパージョンの塗布、またはエポキシ樹脂プライマーの塗布である請求項１記載のコンクリート床の補修方法。
【請求項３】
躯体コンクリートに施工した下地調整モルタル（ａ）の内部または表面に補強材を設置する請求項１または２記載のコンクリート床の補修方法。
【請求項４】
補強材が、耐アルカリガラス繊維ネット、有機繊維ネット、または樹脂ロッドを含有する請求項３記載のコンクリート床の補修方法。
【請求項５】
下地調整モルタル（ａ）の施工厚さが１５ｍｍ以上の場合、骨材中の軽量骨材の比率（軽量骨材質量／骨材全質量）が０．００９〜０．０６５である請求項１〜４のいずれか記載のコンクリート床の補修方法。
【請求項６】
躯体コンクリートの補修部位に、内部から順に次の（Ａ）、（Ｂ）、（Ｃ）及び（Ｄ）の層を有する補修されたコンクリート床構造。
（Ａ）下地処理層、
（Ｂ）セメント、最大粒径が０．１５ｍｍより大きい骨材、保水剤及びポリマーを有する下地調整モルタル層、
（Ｃ）下地処理層、
（Ｄ）セメント、最大粒径が０．１５ｍｍ以下の骨材、保水剤及びポリマーを有する仕上げモルタル層。
【請求項７】
（Ａ）下地処理層及び／又は（Ｃ）下地処理層が、水性ポリマー又はエポキシ樹脂の層である請求項６記載の補修されたコンクリート床構造。
【請求項８】
（Ｂ）下地調整モルタル層の内部または表面に補強材を有する請求項６又は７記載の補修されたコンクリート床構造。
【請求項９】
補強材が、耐アルカリガラス繊維ネット、有機繊維ネット、または樹脂ロッドを含有する請求項８記載の補修されたコンクリート床構造。
【請求項１０】
（Ｂ）下地調整モルタル層の施工厚さが１５ｍｍ以上の場合、骨材中の軽量骨材の比率（軽量骨材質量／骨材全質量）が０．００９〜０．０６５である請求項６〜９のいずれか記載の補修されたコンクリート床構造。
【発明の詳細な説明】
【技術分野】
【０００１】
本発明は、コンクリート構造物床、工場床、倉庫床のコンクリート及びモルタルの損傷箇所の補修方法に関する。
【０００２】
工場や倉庫のコンクリートやモルタルの床は、欠損が生じやすく、欠損部の補修が必要である。このような床の補修方法としてはたとえば、床の陥没部や欠損部及びその周辺をはつり撤去し、鉄筋を組み換えた後、新たにコンクリートやモルタルを打ち直す方法、コンクリートやセメントモルタルなどのセメント系の仕上層を塗り重ねて欠損部を覆う方法、樹脂塗料や樹脂モルタルなどの仕上層を塗り重ねて欠陥を覆う方法などがある。これらは、煩雑で完工まで時間を要するため、長期間工場、倉庫等が使用できない問題があった。
この問題を改善するため、補修を要するコンクリートまたはモルタルの床に浸透性のある樹脂溶液と、エポキシ樹脂系の接着剤を塗布し、接着剤が硬化する前に樹脂セメントモルタルを塗り重ねて仕上層を形成する方法が考案された（特許文献１）。
【０００３】
また、病院、食品工場、製菓工場等の床の補修においては、まず床表面の汚れをきれいに清浄するため金属製のスクレーパーで汚れた箇所をきれいに削り取り、その後に、下塗りや上塗り等を行って新しい床面に仕上げている。
【０００４】
しかし、前記スクレーパーで汚れを除去する作業は、人力で行うため、時間が掛かるとともに費用も掛かるものである。また、迅速に補修工事をしなければならず、工期を短縮させることが大きな課題である。これらの課題を解決するため、ポルトランドセメントとアルミナセメントを併用し、アスファルトエマルションと合成樹脂エマルションを混和液とした助材を補修箇所に塗布しさらに仕上げモルタルを施工する補修方法が考案されている(特許文献２）。
【先行技術文献】
【特許文献】
【０００５】
【特許文献１】特開平１０−２９９２６６号公報
【特許文献２】特開平１１−４９５５０号公報
【発明の概要】
【発明が解決しようとする課題】
【０００６】
しかし、特許文献１の方法では、浸透性のある樹脂溶液を使用するため、補修対象の床が湿潤状態の場合には施工できず、また材料が高価であった。さらに、フォークリフト等の走行による繰り返し載荷で劣化する恐れがあった。
また、特許文献２の方法では、補修対象箇所が大きい場合には施工が煩雑となる問題があるとともに、仕上げモルタルと補修領域の下地コンクリートとの付着性は、汚れに大きく影響されるため、耐久性が低い恐れがあり、下地処理作業時間の短縮が課題である。
【０００７】
従って、本発明の課題は、補修領域の床が動的載荷を受けたり、表層部が汚れていても、付着強さと耐久性の良好なコンクリート床の補修方法を提供することにある。
【課題を解決するための手段】
【０００８】
そこで本発明者は、補修領域が動的載荷を受けたり、表層部が汚れている場合の補修方法について種々検討した結果、（１）躯体コンクリートに下地処理（Ａ）を施し、次いで（２）セメント、最大粒径が０．１５ｍｍより大きい骨材、保水剤及びポリマーを含有する下地調整モルタル（ａ）を施工する工程（Ｂ）、（３）下地調整モルタル（ａ）の表面に再度下地処理（Ｃ）を施し、さらに（４）セメント、最大粒径０．１５ｍｍ以下の骨材、保水剤及びポリマーを含有する仕上げモルタル（ｂ）を施工する工程（Ｄ）を行えば、補修部位の動的載荷に対する耐久性と補修部の付着耐久性が顕著に向上し、作業性も良好であることを見出し、本発明を完成した。
【０００９】
すなわち、本発明は、次の〔１〕〜〔10〕を提供するものである。
【００１０】
〔１〕躯体コンクリートに下地処理（Ａ）を施し、次いでセメント、最大粒径が０．１５ｍｍより大きい骨材、保水剤及びポリマーを含有する下地調整モルタル（ａ）を施工する工程（Ｂ）、下地調整モルタル（ａ）の表面に再度下地処理（Ｃ）を施し、セメント、最大粒径０．１５ｍｍ以下の骨材、保水剤及びポリマーを含有する仕上げモルタル（ｂ）を施工する工程（Ｄ）からなるコンクリート床の補修方法。
〔２〕補修領域の躯体コンクリートに施す下地処理（Ａ）が、散水、水性ポリマーディスパージョンの塗布、またはエポキシ樹脂プライマーの塗布である〔１〕記載のコンクリート床の補修方法。
〔３〕躯体コンクリートに施工した下地調整モルタル（ａ）の内部または表面に補強材を設置する〔１〕または〔２〕記載のコンクリート床の補修方法。
〔４〕補強材が、耐アルカリガラス繊維ネット、有機繊維ネット、または樹脂ロッドを含有する〔３〕記載のコンクリート床の補修方法。
〔５〕下地調整モルタル（ａ）の施工厚さが１５ｍｍ以上の場合、骨材中の軽量骨材の比率（軽量骨材質量／骨材全質量）が０．００９〜０．０６５ある〔１〕〜〔４〕のいずれか記載のコンクリート床の補修方法。
〔６〕躯体コンクリートの補修部位に、内部から順に次の（Ａ）、（Ｂ）、（Ｃ）及び（Ｄ）の層を有する補修されたコンクリート床構造。
（Ａ）下地処理層、
（Ｂ）セメント、最大粒径が０．１５ｍｍより大きい骨材、保水剤及びポリマーを有する下地調整モルタル層、
（Ｃ）下地処理層、
（Ｄ）セメント、最大粒径が０．１５ｍｍ以下の骨材、保水剤及びポリマーを有する仕上げモルタル層。
〔７〕（Ａ）下地処理層及び／又は（Ｃ）下地処理層が、水性ポリマー又はエポキシ樹脂の層である〔６〕記載の補修されたコンクリート床構造。
〔８〕（Ｂ）下地調整モルタル層の内部または表面に補強材を有する〔６〕又は〔７〕記載の補修されたコンクリート床構造。
〔９〕補強材が、耐アルカリガラス繊維ネット、有機繊維ネット、または樹脂ロッドを含有する〔８〕記載の補修されたコンクリート床構造。
〔10〕（Ｂ）下地調整モルタル層の施工厚さが１５ｍｍ以上の場合、骨材中の軽量骨材の比率（軽量骨材質量／骨材全質量）が０．００９〜０．０６５である〔６〕〜〔９〕のいずれか記載の補修されたコンクリート床構造。
【発明の効果】
【００１１】
本発明によれば、補修領域の床が動的載荷を受けたり、表層部が汚れている場合でも下地処理（Ａ）を施し、次いで下地調整モルタル（ａ）を施工する。硬化後に再度下地処理（Ａ）を施した後、仕上げモルタル（ｂ）を施工することにより付着強さを向上するとともに耐久性も向上することができる。
耐久性が要求される工場、倉庫床、病院の床等の補修方法として有用である。
【図面の簡単な説明】
【００１２】
【図１】補修領域の施工厚さが１５ｍｍ以上の場合で補強材を下地調整モルタル（ａ）の表層部に設置した施工断面の解説図である。
【図２】補修領域の施工厚さが１５ｍｍ以上の場合で補強材を下地調整モルタル（ａ）の内部に設置した施工断面の解説図である。
【図３】補修領域の施工厚さが１５ｍｍ未満の場合の施工断面の解説図である。
【図４】倉庫床の補修領域の施工断面の解説図である。
【発明を実施するための形態】
【００１３】
本発明の補修方法は、（１）コンクリート建築物床の補修領域の躯体コンクリートに下地処理（Ａ）を施し、次いで（２）下地調整モルタル（ａ）を施工する工程（Ｂ）、（３）下地モルタルを施工した表面に再度下地処理（Ｃ）を施し、（４）仕上げモルタル（ｂ）を施工する工程（Ｄ）を行うことを特徴とする。
【００１４】
本発明の下地処理（Ａ）は、下地調整モルタル（ａ）の水分が補修領域の躯体コンクリートに過剰に取られドライアウトするのを防ぐため、下地処理（Ａ）として水、ポリマーディスパージョンまたはエポキシ樹脂プライマーなどを散布する。これらの下地処理（Ａ）のうち、ポリマーディスパージョン処理又はエポキシ樹脂プライマー処理がドライアウト防止効果の点で好ましく、さらにエポキシ樹脂プライマー処理が、ドライアウト防止効果及び付着力向上効果の点でより好ましい。
【００１５】
ポリマーディスパージョンとしては、エチレン酢酸ビニル、又はポリアクリル酸エステルなどを主成分とする例えば太平洋マテリアル(株)製「太平洋トフコンＥ」、「太平洋モルヒットエマルション」等を希釈して使用することができる。希釈倍率の目安は、吸水調整効果の点から、３〜８倍が好ましい。さらに、好ましくは４〜７倍である。塗布量の目安は、吸水調整効果、付着力の点から、１００〜１５０ｇ／ｍ2が好ましい。
【００１６】
エポキシ樹脂プライマーとしては、例えば太平洋マテリアル(株)製「ユニタック＃５０００」が使用可能であり、硬化する前に下地調整モルタル（ａ）を施工することにより良好な付着力が得られる。塗布量の目安は付着力、経済性の点から２００〜６００ｇ／ｍ2が好ましい。さらに、好ましくは３００〜５００ｇ／ｍ2である。補修領域の表層部に薬品、油、樹脂その他の塵等が付着している場合は、目粗しを行い表面積を広げ、エポキシ樹脂プライマーを塗布するのが好ましい。
【００１７】
本発明の下地調整モルタル（ａ）は、下地処理（Ａ）に次いで工程（Ｂ）として施工する。下地調整モルタル（ａ）は、セメント、最大粒径が０．１５ｍｍより大きい骨材、保水剤及びポリマーを含有する。
【００１８】
セメントとしては、普通ポルトランドセメント、早強ポルトランドセメント、アルミナセメント等が用いられる。
【００１９】
骨材としては、珪砂、石灰石のような細骨材、及びポリエチレン酢酸ビニル発泡体、パーライト、スラグライト等の軽量骨材が用いられる。下地調整モルタル（ａ）の場合には、骨材として最大粒径が０．１５ｍｍより大きいものを使用するのが、乾燥収縮によるひび割れ防止、剥離防止の点で好ましい。最大粒径が０．１５ｍｍ以下の骨材を用いた場合であって、施工厚さが１５ｍｍ以上のときに、乾燥収縮によるひび割れが生じやすくなる。骨材のより好ましい最大粒径は、３ｍｍであり、さらに好ましくは２．５ｍｍである。
下地調整モルタルの場合は、施工効率を考慮すると工程（Ｂ）の施工厚さにより軽量骨材を含有するものと、珪砂、石灰石のような普通骨材のみを含有するものに分けるのが好ましい。施工厚さが１５ｍｍを超える場合は、最大粒径３ｍｍの軽量骨材を細骨材に含有する下地調整モルタル（ａ）が施工効率が向上し好ましい。施工厚さが１５ｍｍ未満では、床の補修であるため軽量骨材の有無は施工効率に影響がないため、普通骨材を細骨材とした下地調整モルタル（ａ）で良い。
最大粒径が０．１５ｍｍを超える骨材は、セメント１００質量部に対し８０〜１０３質量部用いるのが好ましく、８３〜１００質量部用いるのがより好ましい。また、軽量骨材を含有する骨材を使用する場合には、骨材全質量に対し軽量骨材比率（軽量骨材／骨材全質量）０．００９〜０．０６５の骨材が好ましい。
【００２０】
保水剤としては、水溶性セルロース誘導体が好ましい。水溶性セルロース誘導体としては、例えばメチルセルロース、カルボキシメチルセルロース、ヒドロキシプロピルメチルセルロース、ヒドロキシエチルメチルセルロース、ヒドロキシプロピルセルロース、セルロース硫酸エステル等が好ましい。
保水剤は、セメント１００質量部に対して０．０９〜０．２０質量部用いるのが好ましく、０．１２〜０．１８質量部用いるのがより好ましい。
【００２１】
ポリマーとしては、表面親水性ポリマー及び表面疎水性ポリマーから選ばれる１種又は２種以上を用いることができる。具体的には、エポキシ樹脂、ポリアクリル酸エステル、スチレンブタジエン、エチレン酢酸ビニル、ポリアクリル酸エステル、スチレンアクリル共重合体、エチレン酢酸ビニル、酢酸ビニル／バーサチック酸ビニルエステル又は酢酸ビニル／バーサチック酸ビニルエステル／アクリル酸エステルを有効成分とするポリマーが挙げられる。
ポリマーは、セメント１００質量部に対して０．５〜２５質量部用いるのが好ましく、１．１〜２０質量部用いるのがより好ましい。表面親水性ポリマーと表面疎水性ポリマーを併用する場合には、表面疎水性ポリマー／表面親水性ポリマーの比率が０．１８〜０．４３が好ましい。
【００２２】
また、下地調整モルタル（ａ）には、上記成分の他に、セメント１００質量部に対して、撥水剤０．２２〜０．３６質量部、繊維０．１４〜０．４３質量部を含有するのが好ましい。
【００２３】
本発明の下地調整モルタル（ａ）は、繰返し載荷を受ける倉庫床、耐薬品性を要求される床の補修工事に使用するため、躯体コンクリートとの付着耐久性を向上する必要がある。また、同時に水密性と保水性も要求されるため、ポリマー、保水剤は必須であるとともにメタカオリン、ポゾラン物質等を適宜混和することが好ましい。さらに、急硬成分例えば、カルシウムアルミネートとII型無水石膏を混和するなどの手段により凝結時間を短くし、施工時間を短縮することが可能である。その場合、普通ポルトランドセメント、早強ポルトランドセメント、カルシウムアルミネート、無水石膏、凝結調整剤を下地調整モルタル（ａ）の結合材として施工工程に合わせ配合すれば良い。
【００２４】
下地調整モルタル（ａ）の施工は、前記の下地処理（Ａ）の後、すぐに行うか、乾燥後行うことができる。
【００２５】
本発明においては、補修コンクリートの耐久性及び付着性を向上させるため、下地調整モルタル（ａ）の内部または表面に補強材を設置するのが好ましい。補強材の設置は、下地調整モルタル（ａ）の施工厚さが１５ｍｍ以上の場合に特に好ましい。
すなわち、下地調整モルタル（ａ）の施工厚さが１５ｍｍを超える場合、仕上げモルタル（ｂ）を施工するまでの間、硬化収縮、乾燥収縮によるひび割れ抑制と施工後の繰返し載荷による曲げ破断に対する補強として下地調整モルタル（ａ）の内部又は表面に設置することが好ましい。補強材として設置するネットは、補強効果、ひび割れ防止、繰り返し載荷に対する耐久性の点から、目の開きが５〜１００ｍｍであることが好ましい。
補強材としては、耐アルカリガラス繊維ネット、有機繊維ネット、樹脂ロッドが好ましい。
補強材として設置するネットの厚さは、施工性と施工効率の点から、下地調整モルタル（ａ）の施工厚さの１〜３０ｖｏｌ％が好ましい。補強材の設置位置は、硬化収縮、乾燥収縮による引張応力を効果的に低減し曲げタフネスを向上するため、下地調整モルタル（ａ）の表層付近が良い。
【００２６】
補強材を下地調整モルタル（ａ）の表層部に設置した例を図１に、補強材を下地調整モルタル（ａ）の内部に設置した例を図２に、補強材を設置しなかった例を図３に示す。
本発明においては、下地調整モルタル（ａ）の施工を行い、硬化後再度下地処理（Ｃ）を行う。下地処理（Ｃ）は、前述の下地処理（Ａ）と同様に行うことができる。下地処理（Ｃ）においても、ポリマーディスパージョン処理又はエポキシ樹脂プライマー処理がドライアウト防止効果の点で好ましく、さらにエポキシ樹脂プライマー処理が、ドライアウト防止効果及び付着力向上効果の点でより好ましい。
【００２７】
本発明においては、下地処理（Ｃ）を施した後、次いで仕上げモルタル（ｂ）を施工することにより付着耐久性を向上させることができる。仕上げモルタル（ｂ）は、補修領域が日常的にフォークリフトが走行する通常の工場床である場合には、繰返し載荷による耐久性と耐摩耗性が必要であり、病院、食品工場、製菓工場等の床で耐薬品性、耐油性が要求される。仕上げモルタル（ｂ）はそれぞれの用途に合った性能を有することが好ましい。
【００２８】
仕上げモルタル（ｂ）は、セメント、最大粒径０．１５ｍｍ以下の骨材、保水剤及びポリマーを含有する。
【００２９】
セメントとしては、普通ポルトランドセメント、早強ポルトランドセメント、アルミナセメント等が用いられる。
【００３０】
骨材としては、珪砂、石灰石のような細骨材が用いられる。仕上げモルタル（ｂ）の場合には、骨材として最大粒径が０．１５ｍｍ以下のものを使用するのが、表面を平滑に仕上げる点、ピンホールや膨れを防止する点、作業時間の短縮の点から好ましい。骨材のより好ましい最大粒径は０．０９ｍｍ以下である。
【００３１】
最大粒径０．１５ｍｍ以下の骨材は、セメント１００質量部に対し５〜２０質量部使用するのが好ましく、７〜１５質量部使用するのがさらに好ましい。
【００３２】
仕上げモルタル（ｂ）の施工厚さが１５ｍｍ以上の場合には、厚付け性を向上するため、軽量骨材を骨材全量に対し軽量骨材比率（軽量骨材質量／骨材全質量）で０．００９〜０．０６５混和することが好ましい。
【００３３】
保水剤としては、水溶性セルロース誘導体が好ましい。水溶性セルロース誘導体としては、例えばメチルセルロース、カルボキシメチルセルロース、ヒドロキシプロピルメチルセルロース、ヒドロキシエチルメチルセルロース、ヒドロキシプロピルセルロース、セルロース硫酸エステル等が好ましい。
保水剤は、セメント１００質量部に対して０．０３〜０．３５質量部用いるのが好ましく、０．０５〜０．３０質量部用いるのがより好ましい。
【００３４】
ポリマーとしては、表面親水性ポリマー及び表面疎水性ポリマーから選ばれる１種又は２種以上を用いることができる。具体的には、エポキシ樹脂、ポリアクリル酸エステル、スチレンブタジエン、エチレン酢酸ビニル、ポリアクリル酸エステル、スチレンアクリル共重合体、エチレン酢酸ビニル、酢酸ビニル／バーサチック酸ビニルエステル又は酢酸ビニル／バーサチック酸ビニルエステル／アクリル酸エステルを有効成分とするポリマーが挙げられる。
ポリマーは、セメント１００質量部に対して５〜２０質量部用いるのが好ましく、６〜１５質量部用いるのがより好ましい。
【００３５】
工場床や倉庫床の補修に使用する仕上げモルタル（ｂ）としては、骨材５〜６０質量部、ポルトランドセメント１００質量部及びブレーン比表面積４０００〜８０００ｃｍ2／ｇのスラグ粉末及び／又はフライアッシュ２．２〜５０質量部を含有してなるブレーン比表面積２５００〜８０００ｃｍ2／ｇの無機粒子であって、ブレーン比表面積２５００〜４０００ｃｍ2／ｇの粒子含有量が７０質量％以上の無機粒子と減水剤０．８〜１．６質量部及び／又は保水剤０．３〜０．６質量部と、ポリマーを固形分換算で２〜２０質量部含有してなる有機系混和剤又は該有機系混和剤と水からなるモルタルが好ましい。ポリマーと保水剤を併用することにより、モルタル中の水の散逸を防ぎ、下地調整モルタル（ａ）との付着性を向上させる。
【００３６】
また、病院、食品工場、製菓工場等の床で耐薬品性、耐油性が要求される床の補修に使用する仕上げモルタル（ｂ）は、骨材１５〜５７質量部及びアルミナセメント１００質量部を含有してなるブレーン比表面積２５００〜１２０００ｃｍ2／ｇの無機粒子、保水剤、ポリマー、減水剤を配合したモルタルが好ましい。
【００３７】
さらに、仕上げモルタル（ｂ）施工後補修領域に仕上げ塗装を行うことが可能である。仕上げ塗装としては、市販の仕上塗料が施工でき、アクリル樹脂、ウレタン樹脂、エポキシ樹脂、ポリエステル樹脂等が挙げられる。
【００３８】
本発明の補修方法を行えば、躯体コンクリートの補修部位に、内部から順に次の（Ａ）、（Ｂ）、（Ｃ）及び（Ｄ）の層を有する補修されたコンクリート床構造が得られる。
（Ａ）下地処理層、
（Ｂ）セメント、最大粒径が０．１５ｍｍより大きい骨材、保水剤及びポリマーを有する下地調整モルタル層、
（Ｃ）下地処理層、
（Ｄ）セメント、最大粒径が０．１５ｍｍ以下の骨材、保水剤及びポリマーを有する仕上げモルタル層。
【００３９】
得られたコンクリート床構造は、補修部位への下地調整モルタル層及び仕上げモルタル層の付着性が良好であり、かつ繰り返しの動的載荷に対する耐久性も良好である。
【実施例】
【００４０】
次に実施例を挙げて本発明をさらに詳細に説明する。
【００４１】
下地調整モルタル（ａ）は、施工厚さ１５ｍｍ以上の場合と１５ｍｍ未満の場合で使用する細骨材を軽量骨材を含有するものと含有しないものに分ける。使用材料を表１に示す。下地調整モルタル（ａ）の配合例を表２〜表５に示し、仕上げモルタル（ｂ）の配合例は表６、表７に示す。
【００４２】
【表１】
2014218401.tif 000002
【００４３】
施工厚さが１５ｍｍ以上の場合の下地調整モルタル（ａ）の本発明品ａ１及び参考品ａ１１の配合を表２に示す。
【００４４】
【表２】
2014218401.tif 000003
【００４５】
施工厚さが１５ｍｍ以上で、短時間に下地調整を完了させる必要がある場合、急硬材混和材を配合することにより、施工時間の短縮が可能である。下地調整モルタル（ａ）の本発明品ａ２及び参考品ａ１２の配合例を表３に示す。
【００４６】
【表３】
2014218401.tif 000004
【００４７】
施工厚さ１５ｍｍ未満の場合、アルミナセメントを使用することにより初期強度を向上させることができる。表４に下地調整モルタル（ａ）の本発明品ａ３の配合例を示す。
【００４８】
【表４】
2014218401.tif 000005
【００４９】
施工厚さ１５ｍｍ未満で補修領域が耐薬品性を要求される場合、ポゾラン物質とポリマーを組み合わせることで水密性を向上させることができる。下地調整モルタル（ａ）の本発明品ａ３及び参考品ａ１３の配合例を表５に示す。
【００５０】
【表５】
2014218401.tif 000006
【００５１】
補修領域が繰返し載荷を受け、さらに耐摩耗性を要求される場合に使用する仕上げモルタル（ｂ）の本発明品ｂ１及び参考品ｂ１１、ｂ１２の配合例を表６ａ及び表６ｂに示す。
【００５２】
【表６ａ】
2014218401.tif 000007
【００５３】
【表６ｂ】
2014218401.tif 000008
【００５４】
耐薬品性が要求される補修領域で使用する場合の仕上げモルタル（ｂ）の本発明品ｂ２の配合例を表７に示す。
【００５５】
【表７】
2014218401.tif 000009
【００５６】
下地調整モルタル（ａ）及び仕上げモルタル（ｂ）の物性確認の試験方法を以下に示す。
［下地調整モルタル（ａ）のフレシュ性状の確認］
２０℃、８０％ＲＨの試験室で実施した。
＜フロー試験＞
ＪＩＳＲ５２０１に従って実施した。
＜単位容積質量の測定＞
ＪＩＳＡ１１７１に従い、５００ｍｌのステンレス製容器を用いて実施した。
＜フレッシュ性状の目標値＞
フロー値の目標値は表８の通り、「１８０±１０ｍｍ」とし、単位容積質量の目標値は、軽量骨材を使用するものは、「１．７０±０．０５ｋｇ／ｌ」とし、軽量骨材を使用しないものは、「１．９５±０．１０ｋｇ／ｌ」とした。
【００５７】
【表８】
2014218401.tif 000010
【００５８】
［下地調整モルタル（a）の硬化性状の確認］
２０℃の試験室で実施した。
＜曲げ強さ＞
ＪＩＳＡ６９１６ＣＭ−２に従い、４×４×１６ｃｍの供試体を用いて実施した。材齢７日で５Ｎ／ｍｍ2以上のものを「良好」とし、５Ｎ／ｍｍ2未満を「不良」とした。
＜圧縮強さ＞
ＪＩＳＡ６９１６ＣＭ−２に従い、圧縮強さを測定した後の供試体を用いて実施した。材齢７日で２４Ｎ／ｍｍ2以上のものを「良好」とし、２４Ｎ／ｍｍ2未満を「不良」とした。
＜長さ変化率＞
ＪＩＳＡ６９１６ＣＭ−２に従い、４×４×１６ｃｍの供試体を用いて7日の長さ変化率を測定した。
長さ変化率が０．０５％以内であるものを「良好」とし、０．０５％を超えるものを「不良」とした。
＜吸水量＞
ＪＩＳＡ６９１６ＣＭ−２に従い、７０×７０×２０ｍｍのモルタル基板を用いて実施した。吸水量が２．０ｇ以下を「良好」とし、２．０ｇを超えたもの「不良」とした。
＜付着強さ＞
ＪＩＳＡ６９１６ＣＭ−２に従い、７０×７０×２０ｍｍのモルタル基板を用いて実施した。材齢７日の付着強さが２．０Ｎ／ｍｍ2以上であるものを「良好」とし、２．０Ｎ／ｍｍ2未満であるものを「不良」とした。
＜硬化性状の評価＞
硬化性状の各項目の評価結果がすべて「良好」であるものを総合評価が「良好」とし、１項目でも評価結果が「不良」であるものは総合評価が「不良」とした。
【００５９】
【表９】
2014218401.tif 000011
【００６０】
［下地調整モルタル（a）のコテ塗り施工性の評価］
作製したモルタルに対し、温度２０℃の環境下で次の方法によりコテ塗り施工性を評価した。即ち、１００×１００×６ｃｍのコンクリート平板を、１００×１００ｃｍの一面を底面として地面に平らに設置した。設置したコンクリート平板に５倍希釈液のアクリルエマルションを０．１５ｋｇ／ｍ2塗布した。乾燥後、２ｃｍ厚さで市販の金鏝を用い作製したフレッシュ状態のモルタルを塗付け、下地調整モルタル（ａ）のコテ塗り施工性の評価を行った。容易に平滑に塗付けられたモルタルをコテ伸びが「良好」とし、コテ波ができたものを「不良」とした。また、使用した金ゴテにモルタルが殆ど残存していないものをコテ切れが「良好」とし、金ゴテに著しくモルタルが付着残存したものをコテ切れが「不良」とした。モルタル面が平滑に仕上がり、且つ塗付け２４時間経過後に塗付けられたモルタルにひび割れが見られなかったモルタルを仕上がり面が「良好」と判断した。コテ波ができ、且つ塗付け２４時間経過後に塗付けられたモルタルにひび割れ発生したものを仕上がり面が「不良」と判断した。塗付け２４時間経過後にモルタル面にひび割れが発生したものはモルタル面の平滑性によらず「不良」と判断した。これらの項目が１項目でも「不良」となったものは全てコテ塗り施工性「不良」と判断した。
【００６１】
【表１０】
2014218401.tif 000012
【００６２】
［仕上げモルタル（ｂ）のフレシュ性状の確認］
２０℃、８０％ＲＨの試験室で実施した。
＜フロー試験＞
ＪＡＳＳ１５Ｍ-１０３のフローコーンを用いて引抜きフロー値を測定した。
＜単位容積質量の測定＞
ＪＩＳＡ１１７１に従い、５００ｍｌのステンレス製容器を用いて実施した。
＜フレッシュ性状の目標値＞
フロー値の目標値は、「１２０±１５ｍｍ」とし、単位容積質量の目標値は、「１．９０±０．１０ｋｇ／ｌ」とした。
【００６３】
【表１１】
2014218401.tif 000013
【００６４】
［仕上げモルタル（ｂ）のコテ塗り施工性の評価］
＜コテ塗り施工性の試験方法＞
１００×１００×６ｃｍのコンクリート平板を、１００×１００ｃｍの一面を底面にして地面に平らに設置した。温度２０℃の環境下で、設置した該平板のピンホールが肉眼観察により約５０個存在することが確認された１００×１００ｃｍの一面に、仕上げモルタル（ｂ）を金ゴテで押し広げて塗り付けた。
＜ピンポールの発生数の確認＞
仕上げモルタル（ｂ）を塗り付け３０分間静置し、ピンホールの発生個数が１０個未満であるものを「良好」とし、１０個以上を「不良」とした。
＜膨れの発生数の確認＞
仕上げモルタル（ｂ）を塗り付け６０分間静置後、膨れの発生個数を指触で確認した。１０個未満であるものを良好とし、１０個以上を不良とした。
＜付着強さ＞
ＪＩＳＡ６９１６Ｃ−２に従い、７０×７０×２０ｍｍのモルタル基板を用いて実施した。材齢７日の付着強さが２．０Ｎ／ｍｍ2以上であるものを「良好」とし、２．０Ｎ／ｍｍ2未満であるものを「不良」とした。
【００６５】
【表１２】
2014218401.tif 000014
【００６６】
＜コテ塗り施工性の評価＞
温度２０℃の環境下で次の方法により仕上げモルタル（ｂ）のコテ塗り施工性を評価した。１００×１００×６ｃｍのコンクリート平板を、１００×１００ｃｍの一面を底面として地面に平らに設置した。設置したコンクリート平板に５倍希釈液のアクリルエマルションを０．１５ｋｇ／ｍ2塗布した。乾燥後、市販の金鏝を用い作製したフレッシュ状態の仕上げモルタル（ｂ）を塗付け、５分未満で抵抗無くコンクリート平板全面に塗付けられた仕上げモルタル（ｂ）をコテ伸びが「良好」とし、５分以上コテ波ができたものを「不良」とした。また、使用した金ゴテにモルタルが殆ど残存していないものをコテ切れが「良好」とし、金ゴテに著しくモルタルが付着残存したものをコテ切れが「不良」とした。
モルタル面が平滑に仕上がり、且つ塗付け６０分経過後に塗付けられたモルタルにピンホール、膨れが増えず合計数が２０個未満であったモルタルを仕上がり面が「良好」と判断した。ピンホール、膨れが増え、合計数が２０個以上であったものを仕上がり面が「不良」と判断した。これらの項目が１項目でも「不良」となったものは全てコテ塗り施工性「不良」と判断した。
【００６７】
【表１３】
2014218401.tif 000015
【００６８】
［付着強さ試験］
コンクリートと下地調整モルタル（ａ）、コンクリートと仕上げモルタル（ｂ）及び下地調整モルタル（ａ）と仕上げモルタル（ｂ）の付着強さを確認した。
＜コンクリートと下地調整モルタル（ａ）の付着試験方法＞
温度２０℃、湿度８０％の室内で下地処理（Ａ）を施した３０×３０×６ｃｍのコンクリート平板と下地処理（Ａ）を実施しなかった３０×３０×６ｃｍのコンクリート平板の３０×３０ｃｍの一面に作製した下地調整モルタル（ａ）を金ゴテで押し広げて１０ｍｍ厚さに塗り付けた。これを温度２０℃、湿度６０％の試験室に塗り付け面を上面として水平に設置し、養生を行った。材齢７日で建研式接着力試験機を用い、４×４ｃｍ鋼鉄製アタッチメントを市販のエポキシ樹脂接着剤で張り付け、付着強さを測定した。
＜コンクリートと下地調整モルタル（ａ）の付着性の評価＞
付着強さが２．０Ｎ／ｍｍ2以上のものを「良好」とし、２．０Ｎ／ｍｍ2未満のものを「不良」とした。破断面は、凝集破断が７０％以上の場合を「良好」とし、７０％未満の場合は「不良」とした。付着強さが２．０Ｎ／ｍｍ2以上で凝集破断が７０％以上の場合を「付着性良好」とした。
【００６９】
【表１４】
2014218401.tif 000016
【００７０】
＜コンクリートと仕上げモルタル（ｂ）の付着試験方法＞
同様の操作で仕上げモルタル（ｂ）を１ｍｍ厚さに塗り付けた。これを温度２０℃、湿度６０％の試験室に塗り付け面を上面として水平に設置し、養生を行った。材齢７日で建研式接着力試験機を用い、付着強さを測定した。
＜コンクリートと仕上げモルタル（ｂ）の付着性の評価＞
付着強さが２．０Ｎ／ｍｍ2以上のものを良好とし、２．０Ｎ／ｍｍ2未満のものを不良とした。破断面は、凝集破断が７０％以上の場合を「良好」とし、７０％未満の場合は「不良」とした。付着強さが２．０Ｎ／ｍｍ2以上で凝集破断が７０％以上の場合を「付着性良好」とした。
【００７１】
【表１５】
2014218401.tif 000017
【００７２】
＜下地調整モルタル（ａ）と仕上げモルタル（ｂ）の付着試験方法＞
温度２０℃、湿度８０％の室内で５倍希釈液のアクリルエマルションを０．１５ｋｇ／ｍ2塗布し、乾燥させた３０×３０×６ｃｍのコンクリート平板の３０×３０ｃｍの一面に作製した下地調整モルタル（ａ）を金ゴテで押し広げて１０ｍｍ厚さに塗り付けた。これを温度２０℃、湿度６０％の試験室に塗り付け面を上面として水平に設置し、4日間養生を行った。さらに、アクリルエマルションを０．１５ｋｇ／ｍ2塗布し乾燥させ、仕上げモルタル（ｂ）を１ｍｍ厚さに塗り付けた。これを温度２０℃、湿度６０％の試験室に塗り付け面を上面として水平に設置し、３日間養生を行った。４×４ｃｍの切込みを下地コンクリート平板に達するまで入れ、４×４ｃｍ鋼鉄製アタッチメントを市販のエポキシ樹脂接着剤で張り付け付着強さを測定した。
＜下地調整モルタル（ａ）と仕上げモルタル（ｂ）の付着性の評価＞
付着強さが２．０Ｎ／ｍｍ2以上のものを良好とし、２．０Ｎ／ｍｍ2未満のものを不良とした。破断面は、凝集破断が７０％以上の場合を「良好」とし、７０％未満の場合は「不良」とした。付着強さが２．０Ｎ／ｍｍ2以上で凝集破断が７０％以上の場合を「付着性良好」とした。
【００７３】
【表１６】
2014218401.tif 000018
【００７４】
［硫酸抵抗性試験］
＜硫酸浸透深さの測定＞
ＪＩＳＡ１１０６に準じてφ５×１０ｃｍの簡易型枠を用いて作製した供試体を２０℃に維持した２ｌの５％硫酸溶液に２８日間浸漬した。浸漬後の供試体を水洗し、該供試体底面（φ５ｃｍの面）から５ｃｍの箇所を底面と平行となるよう切断した。切断面にフェノールフタレイン溶液を添加し、赤く呈色した領域を供試体内部への硫酸浸透深さと見なし、供試体側面（φ５×１０ｃｍの面）から最も深部まで呈色した地点までの長さを測定した。
この長さが３．０ｍｍ未満であったものを硫酸抵抗性「良好」と判断し、それ以外を硫酸抵抗性「不良」と判断した。尚、浸漬に使用した硫酸溶液は７日毎に全量入れ替えた。
【００７５】
硫酸浸透深さ（ｍｍ）＝
（浸漬前供試体直径−浸漬日数28日後のフェノールフタレイン呈色域）×１／２
【００７６】
硫酸浸透深さ３ｍｍ以内は「良好」とし、３ｍｍを超えたものは「不良」とした。
【００７７】
＜質量変化の測定＞
φ５×１０ｃｍ供試体の質量を測定した後、これを２０℃に維持した５％硫酸溶液に２８日間浸漬した。浸漬後の供試体を水洗して質量を測定し、浸漬前後の質量から質量変化率を次の式で算出した。尚、浸漬に使用した硫酸溶液は７日毎に全量入れ替えた。
【００７８】
質量変化率（％）＝１００×（浸漬前の質量−浸漬後の質量／浸漬前の質量）
【００７９】
質量変化率が±１０％以内であったものを硫酸抵抗性「良好」と判断し、それ以外を硫酸抵抗性「不良」と判断した。
＜硫酸抵抗性の評価＞
硫酸抵抗性の評価方法を表１７に示す。
【００８０】
【表１７】
2014218401.tif 000019
【００８１】
各評価結果を表１８〜表２３に示す。
【００８２】
【表１８】
2014218401.tif 000020
【００８３】
【表１９】
2014218401.tif 000021
【００８４】
【表２０】
2014218401.tif 000022
【００８５】
【表２１】
2014218401.tif 000023
【００８６】
【表２２】
2014218401.tif 000024
【００８７】
【表２３】
2014218401.tif 000025
【００８８】
［施工例］
本発明の補修方法の耐久性の評価を行うため、１ｍ×４ｍ×０．０２ｍの範囲で補修工事を行い、６ヶ月間ひび割れと浮きの発生の有無を目視観察で確認した。
［使用材料］
補修工事の施工工程と各工程での使用材料を表２４に示す。
【００８９】
【表２４】
2014218401.tif 000026
【００９０】
＜施工方法＞
２．５ｔ〜４ｔのフォークリフトが１ｔ〜２ｔの荷物を積載しほぼ１日行きかう倉庫内の床の補修を環境温度２０℃で実施し、６ヶ月間ひび割れの観察を実施した。補修領域は、１ｍ×４ｍ×０．０２ｍとした。下地調整モルタル（ａ）は、工期短縮を考え、急硬性混和材を混和したものを使用し、補強材としてガラス繊維ネット太平洋マテリアル(株)製「太平洋ＣＲネット」を表層部に伏せ込んで平均１８ｍｍ施工した。下地調整（Ａ）は、太平洋マテリアル(株)製「太平洋モルヒットエマルション」の５倍液を１５０ｇ／ｍ2を躯体コンクリートと下地調整モルタル（ａ）に塗布した。下地調整モルタル（ａ）の養生期間は３日間とし、仕上げモルタル（ｂ）を施工した。仕上げモルタル（ｂ）の養生は、７日間として供用を開始した。施工断面を図４に示す。
【００９１】
＜施工方法の評価＞
供用開始１ヶ月は７日ごとにひび割れの発生の有無を目視観察し、１ヶ月以降は６ヶ月までひび割れの有無及びひび割れ本数と浮きの有無を確認した。確認結果を表２５に示す。
【００９２】
【表２５】
2014218401.tif 000027
【符号の説明】
【００９３】
１  下地調整モルタル（ａ）
２  仕上げモルタル（ｂ）
３  補強材
４  躯体コンクリート
【図１】
2014218401.tif 000028
【図２】
2014218401.tif 000029
【図３】
2014218401.tif 000030
【図４】
2014218401.tif 000031